ИЗОЛЯЦИОННЫЙ СТЕКЛОПАКЕТ, ОБЛАДАЮЩИЙ ОТВЕРЖДАЮЩИМСЯ ПРИ КОМНАТНОЙ ТЕМПЕРАТУРЕ ГЕРМЕТИКОМ ПОНИЖЕННОЙ ГАЗОПРОНИЦАЕМОСТИ

1. Изоляционный стеклопакет, содержащий, по меньшей мере, два отстоящих друг от друга листа стекла в пространственном отношении друг к другу, газ с низкой теплопроводностью между ними и элемент герметизации газа, включающий отверждающийся герметик, состоящий из а) полидиорганосилоксана, показывающего проницаемость к указанному газу; b) по меньшей мере, одного полимера, имеющего проницаемость к указанному газу, которая является меньше, чем проницаемость полидиорганосилоксанового полимера; с) сшивающего агента и d) катализатора для реакции сшивания.
2. Изоляционный стеклопакет по п.1, в котором полидиорганосилоксановый полимер, компонент (а), представляет собой полидиорганосилоксан с силанольным окончанием, имеющий формулу
a
b
c
MDD',
в которой а=2, b≥1, с представляет собой ноль или положительное целое число,
3-x-y
x
y
1/2
1
2
M=(HO)R R SiO,
1
2
1
60
в которой х=0, 1 или 2 и y=0 или 1 при условии, что (x+y)≤2, R и R представляют собой одновалентные С-С углеводородные радикалы;
3
4
1/2
D=RRSiO,
3
4
1
60
в которой R и R представляют собой одновалентные С-С углеводородные радикалы;
5
6
2/2
D'=RRSiO,
5
6
1
60
в которой R и R независимо выбраны из одновалентных С-С углеводородных радикалов.
3. Изоляционный стеклопакет по п.1, в котором полимер (b) выбран из группы, содержащей полиэтилен низкой плотности ((ПЭНП) (LDPE)), полиэтилен очень низкой плотности ((ПЭОНП) (VLDPE)), линейный полиэтилен низкой плотности ((ЛПЭНП) (LLDPE)), полиэтилен высокой плотности ((ПЭВП) (HDPE)), полипропилен ((ПП) (РР)), полиизобутилен ((ПИБ) (PIB)), поливинилацетат ((ПВАц) (PVAc)), поливиниловый спирт ((ПВС)(PVOH)), полистирол, поликарбонат, сложный полиэфир, такой как полиэтилентерефталат ((ПЭТФ)(РЕТ)), полибутилентерефталат ((ПБТФ) (РВТ)), полиэтиленнафталат ((ПЭН)(PEN)), гликольмодифицированный полиэтилентерефталат ((ПЭТФГ) (PETG)), поливинилхлорид ((ПВХ) (PVC)), поливинилиденхлорид, поливинилиденфторид, термопластичный полиуретан ((ТПУ)(TPU)), акрилонитрилбутадиенстирол ((АБС) (ABS)), полиметилметакрилат ((ПММА) (РММА)), поливинилфторид ((ПВФ)(PVF)), полиамиды (найлоны), полиметилпентен, полиимид ((ПИ)(PI)), полиэфиримид ((ПЭИ) (PEI)), полиэфирэфиркетон ((ПЭЭК)(РЕЕК)), полисульфон, полиэфирсульфон, этиленхлортрифтороэтилен, политетрафтороэтилен ((ПТФЭ)(PTFE)), ацетат целлюлозы, ацетатбутират целлюлозы, пластифицированный поливинилхлорид, иономеры (Surtyn), полифениленсульфид ((ПФС) (PPS)), стирол-малеиновый ангидрид, модифицированный полифениленоксид ((ПФО)(РРО)), этилен-пропиленовый каучук ((ЭПДМ) (EPDM)), полибутадиен, полихлоропрен, полиизопрен, полиуретан ((ПУ)(PU)), стирол-бутадиен-стирол ((СБС) (SBS)), стирол-этилен-бутадиен-стирол (СЭБС)(SEЕBS)), полиметилфенилсилоксан ((ПМФС)(PMPS)) и их смеси.
4. Изоляционный стеклопакет по п.3, в котором полимер (b) выбран из группы, состоящей из полиэтилена низкой плотности ((ПЭНП)(LDPE)), полиэтилена очень низкой плотности ((ПЭОНП) (VLDPE)), линейного полиэтилена низкой плотности ((ЛПЭНП) (LLDPE)), полиэтилена высокой плотности ((ПЭВП)(HDPE)) и их смесей.
5. Изоляционный стеклопакет по п.4, в котором полимер (b) выбран из группы, состоящей из полиэтилена низкой плотности ((ПЭНП)(LDPE)), полиэтилена очень низкой плотности ((ПЭОНП) (VLDPE)), линейного полиэтилена низкой плотности ((ЛПЭНП) (LLDPE)) и их смесей.
6. Изоляционный стеклопакет по п.5, в котором полимером (b) является линейный полиэтилен низкой плотности ((ЛПЭНП) (LLDPE)).
7. Изоляционный стеклопакет по п.1, содержащий, по меньшей мере, один необязательный компонент, выбранный из группы, состоящей из наполнителя, промотора адгезии и неионогенного поверхностно-активного вещества.
8. Изоляционный стеклопакет по п.1, в котором катализатором является оловянный катализатор.
9. Изоляционный стеклопакет по п.8, в котором оловянный катализатор выбран из группы, содержащей дибутилоловодилаурат, дибутилоловодиацетат, дибутилоловодиметилат, оловооктоат, изобутилоловотрицероат, дибутилоловооксид, солюбилизированный дибутилоловооксид, дибутилолово-бис-диизооктилфталат, бис-трипропоксисилилдиоктилолово, дибутил-олово-бис-ацетилацетон, силилированный дибутилолводиоксид, карбометоксифенилолово-трис-уберат, изобутилоловотрицероат, диметилоловодибутират, диметилоловодинеодеканоат, триэтилоловотартрат, дибутилоловодибензоат, олеат олова, нафтенат олова, бутилоловотри-2-этилгексилгексоат, оловобутират, диорганоолово-бис-β-дикетонаты и их смеси.
10. Изоляционный стеклопакет по п.7, в котором промотор адгезии выбран из группы, содержащей н-2-аминоэтил-3-амино-пропилтриэтоксисилан, 1,3,5-трис-(триметоксисилилпропил)изоцианурат, γ-аминопропилтриэтоксисилан, γ-аминопропилтриметоксисилан, бис-γ-триметоксисилилпропиламин, N-фенил-γ-аминопропилтриметоксисилан, триаминофункционалтриметоксисилан, γ-аминопропилметилдиэтоксисилан, метакрилоксипропилтриметоксисилан, метиламинопропилтриметоксисилан, γ-глицидоксипропилэтилдиметоксисилан, γ-глицидоксипропилтриметоксисилан, γ-глицидоксиэтилтриметоксисилан, β-(3,4-эпоксициклогексил)пропилтриметоксисилан, β-(3,4-эпоксициклогексил)этилметилдиметоксисилан, изоцианатопропилтриэтоксисилан, изоцианатопропилметилдиметоксисилан, β-цианоэтилтриметоксисилан, γ-акрилоксипропилтриметоксисилан, γ-метакрилоксипропилметилдиметоксисилан, 4-амино-3,3'-диметилбутилтриметоксисилан, н-этил-3-три-метоксисилил-2-метилпропанамин и их смеси.
11. Изоляционный стеклопакет по п.1, в котором количество полидиорганосилоксанового полимера, компонента (а), составляет от примерно 50 до примерно 99% от массы всей композиции.
12. Изоляционный стеклопакет по п.11, в котором количество полидиорганосилоксанового полимера, компонента (а), составляет от примерно 60 до примерно 95% от массы всей композиции.
13. Изоляционный стеклопакет по п.1, в котором количество полимера, компонента (b), составляет от примерно 1 до примерно 50% от массы всей композиции.
14. Изоляционный стеклопакет по п.13, в котором количество полимера, компонента (b), составляет от примерно 5 до примерно 40% от массы всей композиции.
15. Изоляционный стеклопакет по п.7, в котором наполнитель выбран из группы, содержащей глины, наноглины, органоглины, молотый карбонат кальция, осажденный карбонат кальция, коллоидный карбонат кальция, карбонат кальция, обработанный соединениями стеарата или стеариновой кислоты, дымящий диоксид кремния, осажденный диоксид кремния, силикагели, дегидрофобизированные диоксиды кремния, гидрофильные силикагели, дробленый кварц, молотый кварц, оксид алюминия, гидроксид алюминия, гидроксид титана, глину, каолин, бентонит, монтмориллонит, диатомовую землю, оксид железа, углеродную сажу и графит, тальк, слюду и их смеси.
16. Изоляционный стеклопакет по п.7, в котором неионогенное поверхностно-активное вещество выбрано из группы, содержащей полиэтиленгликоль, полипропиленгликоль, этоксилированное касторовое масло, этоксилат олеиновой кислоты, алкилфенолэтоксилаты, сополимеры этиленоксида и пропиленоксида, сополимеры силиконов и простых полиэфиров, сополимеры силиконов и сополимеров этиленоксида и пропиленоксида и их смеси, в количестве от примерно 0,1 до примерно 10 мас.%.
17. Изоляционный стеклопакет по п.16, в котором неионогенное поверхностно-активное вещество выбрано из группы поверхностно-активных веществ, содержащей сополимеры этиленоксида и пропиленоксида, сополимеры силиконов и простых полиэфиров, сополимеры силиконов и сополимеров этиленоксида и пропиленоксида и их смеси.
18. Изоляционный стеклопакет по п.1, в котором количество сшивающего агента, компонента (с), находится в интервале от примерно 0,1 до примерно 10% от массы всей композиции.
19. Изоляционный стеклопакет по п.1, в котором количество катализатора, компонента (d), находится в интервале от примерно 0,005 до примерно 1% от массы всей композиции.
20. Изоляционный стеклопакет по п.1, в котором количество наполнителя находится в интервале от примерно 0 до примерно 80% от массы всей композиции.
21. Изоляционный стеклопакет по п.1, в котором количество промотора адгезии находится в интервале от примерно 0,5 до примерно 20% от массы всей композиции.
22. Изоляционный стеклопакет по п.15, в котором глина выбрана из одного или более из следующего: монтмориллонит, монтмориллонит натрия, монтмориллонит кальция, монтмориллонит магния, нонтронит, бейделлит, волконскоит, лапонит, гекторит, сапонит, сауконит, магадит, кенияйит, собокит, свиндордит, стевенсит, вермикулит, галлуазит, алюминатоксиды, гидроталькит, иллит, ректорит, таросовит, ледикит и каолинит.
3
4
5
3
4
5
1
30
23. Изоляционный стеклопакет по п.22, в котором глина модифицирована аминным соединением или ионом аммония, имеющим структуру RRRN, в которой R, Rи R представляют собой С-С алкилы или алкены и их смеси.
3
4
5
24. Изоляционный стеклопакет по п.23, в котором R, Rи R представляют собой
1
20
С-С алкилы или алкены и их смеси.
3
14
20
25. Изоляционный стеклопакет по п.24, в котором глина модифицирована третичным амином, в котором R представляет собой С-С алкил или алкен и их смеси.
4
5
14
20
26. Изоляционный стеклопакет по п.25, в котором Rи/или R представляет собой С-С алкил или алкен и их смеси.
6
7
8
6
7
8
1
30
1
30
27. Герметик по п.22, в котором глина модифицирована аминным соединением или ионом аммония, имеющим структуру RRRN, в которой, по меньшей мере, один из R, Rи R представляет собой С-С алкоксисиланы, а остальные представляют собой С-С алкилы или алкены.
6
7
8
1
20
1
20
28. Герметик по п.27, в котором, по меньшей мере, один из R, Rи R представляет собой С-С алкоксисиланы, а остальные представляют собой С-С алкилы или алкены.
29. Изоляционный стеклопакет по п.22, в котором глина модифицирована аммонием, первичным алкиламмонием, вторичным алкиламмонием, третичным алкиламмонием, четвертичным алкиламмонием, фосфониевыми производными алифатических, ароматических или арилалифатических аминов, фосфинными или сульфидными или сульфониевыми производными алифатических, ароматических или арилалифатических аминов, фосфинами или сульфидами.
30. Изоляционный стеклопакет по п.15, в котором глина присутствует в количестве от примерно 0,1 до примерно 50% от массы указанной композиции.
31. Изоляционный стеклопакет по п.1, в котором газом является прозрачный изолирующий газ.
32. Изоляционный стеклопакет по п.31. в котором газ выбран из группы, состоящей из воздуха, углекислого газа, гексафторида серы, азота, аргона, криптона, ксенона и их смесей.
33. Изоляционный стеклопакет по п.1, дополнительно содержащий первичный герметик.
34. Изоляционный стеклопакет по п.1, дополнительно содержащий раскладку.
35. Изоляционный стеклопакет по п.33, в котором первичным герметиком является каучуксодержащий материал.
36. Изоляционный стеклопакет по п.34, в котором раскладка представляет собой силиконовый или бутиловый материал.
37. Герметик по п.1, в котором сшивающим агентом (с) является алкилсиликат, имеющий формулу
14
15
16
17
(RO)(RO)(RO)(RO)Si,
14
15
16
17
1
60
где R, R, R и R независимо выбраны из одновалентных С-С углеводородных радикалов.